복합체 의 초기 결정 화 스크리닝 은 4 ℃, 15 ℃ 에서 그리고 실온 ( RT ) 에 시 팅 드롭 증기 확산 법 에 의해 수행 되 었 다 . 25 % PEG 3350 , 0 . 1 M Bis - Tris pH 6 . 5 , 및 0 . 2 M LiSO 4 를 함유 한 조건 에서 얇 은 결정 의 바늘 샤워 가 관찰 되 었 다 . 이러 한 결정 을 동일 한 조건 에서 20 % PEG 3350 으로 씨 딩 하 여 장착 가능 한 크기 의 단일 얇 은 바늘 을 제조 하 는 데 사용 하 였 고 , 그리고 장착 가능 한 크기 의 결정 을 생성 하 기 위해 시 딩 을 순차 적 으로 4 회 반복 하 였 다 .